(57)【特許請求の範囲】
【請求項１】
第１の絶縁基板上に対を成すストライプ状の走査電極と維持電極が複数個平行配列されかつその上に誘電体層と保護膜層が積層された表面基板と、この表面基板の前記第２の絶縁基板上に前記走査電極および維持電極と直交したストライプ状のデータ電極が複数個平行配列されかつ前記データ電極の間に放電空間を形成する隔壁が設けられた裏面基板とを有し、前記走査電極および維持電極は、それぞれストライプ状の透明電極と、この透明電極上に形成するとともに、前記透明電極より幅の狭いストライプ状の銀母線とにより構成し、かつその銀母線のみを絶縁層で被覆するとともに、前記走査電極および維持電極を覆うように前記誘電体層を形成したことを特徴とするＡＣ型プラズマディスプレイパネル。
【発明の詳細な説明】
【０００１】
【発明の属する技術分野】
本発明は、テレビジョンおよびコンピュータ等の画像表示に用いるＡＣ型プラズマディスプレイパネルに関するものである。
【０００２】
【従来の技術】
従来のＡＣ型プラズマディスプレイパネルを図３に示した斜視図を参照して説明する。
【０００３】
この構造は、透明な第１の絶縁基板１の上に対を成すストライプ状の走査電極２と維持電極３が複数個平行配列され、その上に誘電体層４および保護膜層５が積層された表面基板と、第２の絶縁基板６の上に走査電極２および維持電極３と直交したストライプ状の複数個のデータ電極７と、これらのデータ電極７の間に形成され、放電空間８を形成するストライプ状の隔壁９とが平行配列された裏面基板とが重ね合わされて形成されたものである。そして、放電空間８にはヘリウム、ネオン、アルゴン、キセノンの内少なくとも一種類の希ガスが放電ガスとして封入されている。また、このパネルをカラー表示に用いる場合は、データ電極７の上から隔壁９の側面にわたって蛍光体１０（一部のみ図示）が形成されている。また、走査電極２および維持電極３は、それぞれストライプ状の導電性の透明電極２ａ、３ａと、この上に形成された透明電極より幅の狭いストライプ状の銀を含んだ銀母線２ｂ、３ｂとで構成されている。
【０００４】
次に、この従来のＡＣ型プラズマディスプレイパネルの動作を説明する。
駆動動作の維持期間において、走査電極２と維持電極３との間に交互にパルス電圧を印加し、走査電極２の上の誘電体層４を介した保護膜層５の表面と、維持電極３の上の誘電体層４を介した保護膜層５の表面との間に生じる電界により、放電空間８内において維持放電を発生させ、この維持放電からの可視光を表示発光に用いるものである。また、カラー表示として用いる場合は、維持放電からの紫外線が蛍光体１０を励起し、この蛍光体１０からの可視光を表示発光に用いるものである。
【０００５】
ここで第１の絶縁基板１の上に形成された走査電極２、維持電極３、誘電体層４、保護膜層５の形成方法について図３に示したＢ−Ｂ’線に沿った断面図である図４を用いて簡単に説明する。
【０００６】
図４において、透明な第１の絶縁基板１の上に、先ず、酸化錫（ＳｎＯ2）や酸化インジウム・チタン（ＩＴＯ）から成るストライプ状の導電性の透明電極２ａ、３ａを形成し、その上に銀ペーストを印刷し、乾燥・焼成してストライプ状の銀母線２ｂ、３ｂを形成する。さらに、その上にガラスペーストを全面に印刷し、乾燥・焼成してガラス質の誘電体層４を形成する。さらにその後、酸化マンガン（ＭｇＯ）を蒸着して保護膜層５を形成する。このとき、誘電体層４の厚みは、維持期間において、走査電極２と維持電極３との間に交互に印加されるパルス電圧に耐えられる絶縁耐圧が得られるように設定されている。
【０００７】
【発明が解決しようとする課題】
しかし、この従来のＡＣ型プラズマディスプレイパネルにおいては、図４において説明したように、第１の絶縁基板１の上に透明電極２ａ、３ａおよび銀母線２ｂ、３ｂを形成した後に、ガラスペーストを全面に印刷し、乾燥・焼成してガラス質の誘電体層４の形成を行うが、銀母線２ｂ、３ｂの熱膨張係数が透明電極２ａ、３ａの熱膨張係数に比べてかなり大きいので、ガラスペーストの焼成の冷却過程において、銀母線２ｂ、３ｂの直上の誘電体層４の部分が透明電極２ａ、３ａの直上の誘電体層４の部分より収縮し、透明電極２ａ、３ａと銀母線２ｂ、３ｂとの境界部の誘電体層４の部分に引っ張り応力が懸かり、図５に示すように、透明電極２ａ、３ａと銀母線２ｂ、３ｂとの境界部の誘電体層４に亀裂１１が生じ、走査電極２と維持電極３との間に交互に印加されるパルス電圧に対する絶縁耐圧が得られないので、亀裂１１の部分で銀母線２ｂと銀母線３ｂとの間にアーク放電が起こり銀母線２ｂ、３ｂの一部が断線し、この銀母線に沿った行の表示放電ができなくなるという問題があった。
【０００８】
【課題を解決するための手段】
この問題を解決するために本発明は、第１の絶縁基板上に対を成すストライプ状の走査電極と維持電極が複数個平行配列されかつその上に誘電体層と保護膜層が積層された表面基板と、この表面基板の前記第２の絶縁基板上に前記走査電極および維持電極と直交したストライプ状のデータ電極が複数個平行配列されかつ前記データ電極の間に放電空間を形成する隔壁が設けられた裏面基板とを有し、前記走査電極および維持電極は、それぞれストライプ状の透明電極と、この透明電極上に形成するとともに、前記透明電極より幅の狭いストライプ状の銀母線とにより構成し、かつその銀母線のみを絶縁層で被覆するとともに、前記走査電極および維持電極を覆うように前記誘電体層を形成したことを特徴とする。
【０００９】
以上の手段を用いることにより、透明電極と銀母線上の絶縁膜の熱膨張係数があまり変わらないため、誘電体層を形成する工程において、誘電体層に亀裂が生じないようにできるので、誘電体層の絶縁耐圧を損なうことがない。
【００１０】
【発明の実施の形態】
以下、本発明の実施の形態について、図面を参照にしながら説明する。
【００１１】
（実施の形態１）
本発明の実施の形態としてのＡＣ型プラズマディスプレイパネルの一部断面斜視図を図１に示す。
【００１２】
このＡＣ型プラズマディスプレイパネルは図１に示すように、第１の絶縁基板１の上に対を成すストライプ状の走査電極２と維持電極３が複数個平行配列され、その上に誘電体層４および保護膜層５が積層された表面基板と、第２の絶縁基板６の上に走査電極２および維持電極３と直交したストライプ状の複数個のデータ電極７と、これらのデータ電極７の間に形成され、放電空間８を形成するストライプ状の隔壁９とが平行配列された裏面基板とが重ね合わされて形成されたものである。そして、走査電極２および維持電極３は、それぞれストライプ状の透明電極２ａ、３ａと、この上に形成された透明電極より幅の狭いストライプ状の銀母線２ｂ、３ｂとで構成され、さらに前記銀母線２ｂ、３ｂがそれぞれ絶縁層１２ａ、１２ｂで被覆されている。
【００１３】
なお、放電空間８にはヘリウム、ネオン、アルゴン、キセノンの内少なくとも一種類の希ガスが放電ガスとして封入されている。また、このパネルをカラー表示に用いる場合は、データ電極７の上から隔壁９の側面にわたって蛍光体１０（一部のみ図示）が形成されている。
【００１４】
ここで第１の絶縁基板１の上に形成された走査電極２、維持電極３、誘電体層４、保護膜層５の形成方法について、図１に示したＡ−Ａ’線に沿った断面図である図２（ａ）を用いて簡単に説明する。
【００１５】
まず、透明な第１の絶縁基板１の上にＳｎＯ2やＩＴＯから成るストライプ状の透明電極２ａ、３ａを形成し、その上に銀ペーストを印刷し、乾燥・焼成してストライプ状の銀母線２ｂ、３ｂを形成する。その後、この銀母線２ｂ、３ｂをそれぞれ被覆するようにガラスペーストを印刷し、乾燥・焼成してガラス質の絶縁層１２ａ、１２ｂを選択的に形成する。さらに、これらの上にガラスペーストを全面に印刷し、乾燥・焼成してガラス質の誘電体層４を形成する。その後、ＭｇＯを蒸着し保護膜層５を形成する。このとき、誘電体層４の厚みは、維持期間において、走査電極２と維持電極３との間に交互に印加されるパルス電圧に耐える絶縁耐圧が得られるように設定されている。
【００１６】
このＡＣ型プラズマディスプレイパネルにおいて、銀母線２ｂ、３ｂをそれぞれ被覆するようにガラスペーストを印刷し、乾燥・焼成して絶縁層１２ａ、１２ｂが選択的に形成されるため、図２（ａ）の円部拡大図である図２（ｂ）に示すように、絶縁層１２ａ、１２ｂが透明電極２ａ、３ａに接する部分の長さａは極めて僅かであり、また銀母線２ｂ、３ｂに被覆されている絶縁層１２ａ、１２ｂの厚みｂが薄く形成される。したがって、銀母線２ｂ、３ｂの熱膨張係数と透明電極２ａ、３ａの熱膨張係数とにかなりの差があっても、絶縁層１２ａ、１２ｂ形成のためのガラスペーストの焼成の冷却過程においても、銀母線２ｂ、３ｂ上の絶縁層１２ａ、１２ｂの全体が銀母線２ｂ、３ｂの収縮と共に引っ張られて容易に収縮するので、絶縁層１２ａ、１２ｂに亀裂は起こらない。
【００１７】
次に、ガラスペーストを全面に印刷し、乾燥・焼成してガラス質の誘電体層４を形成する。このとき、このガラス質の誘電体層４はガラス質の絶縁層１２ａ、１２ｂと透明電極２ａ、３ａに接するが、互いの熱膨張係数の差は僅かであるので、誘電体層４のガラスペーストの焼成の冷却過程において誘電体層４に亀裂が生じることはない。したがって、前述したように、誘電体層４はその厚みに応じた絶縁耐圧を確保できる。
【００１８】
なお、絶縁層は透明であっても、不透明であってもよい。
また、実施の形態で示したＡＣ型プラズマディスプレイはこの構造に限らず、その他のＡＣ型プラズマディスプレイの構造にも適用できる。
【００１９】
【発明の効果】
本発明のＡＣ型プラズマディスプレイパネルは、走査電極や維持電極を形成する銀母線に絶縁層を被覆することにより、その上に形成する誘電体層に亀裂が生じることを無くすことができる。従って、所望の絶縁耐圧を確保できるようになるので、誘電体層の絶縁破壊を改善し、パネル製造の歩留向上を図ることができる。
【図面の簡単な説明】
【図１】本発明の実施の形態としてのＡＣ型プラズマディスプレイパネルの一部断面斜視図
【図２】図１のＡ−Ａ’線に沿った断面図とその断面図の円部拡大図
【図３】従来例のＡＣ型プラズマディスプレイパネルの一部断面斜視図
【図４】図３のＢ−Ｂ’線に沿った断面図
【図５】誘電体層に生じる亀裂を説明する図
【符号の説明】
１  第１の絶縁基板
２  走査電極
２ａ、３ａ  透明電極
２ｂ、３ｂ  銀母線
３  維持電極
４  誘電体層
５  保護膜層
６  第２の絶縁基板
７  データ電極
８  放電空間
９  隔壁
１０  蛍光体
１１  亀裂
１２ａ、１２ｂ  絶縁層
【図１】
0003937563.tif 000002
【図２】
0003937563.tif 000003
【図３】
0003937563.tif 000004
【図４】
0003937563.tif 000005
【図５】
0003937563.tif 000006